본 발명 의 대표 적 인 구체 예 는 다음 실시 예 로 요약 된다 . 실시 예 1 - 5 에 대해 , 입자 크기 를 광학 현미경 에 의해 또는 Brookhaven Instruments Corp . 90 Plus Particle Size Analyzer 를 이용 하 여 측정 하 였 다 . 고체 를 150 ℃ 에서 40 분 후 에 중량 손실 에 의해 측정 하 였 다 . 분자량 분포 를 폴리스티렌 기준 물 을 이용 하 여 Polymer Labs 증 발식 광 산란 검출기 가 구비 된 HP 1100 오토 - 샘플러 및 펌프 에 연결 된 Polymer Labs Mixed C 300 x 7 . 5 mm 칼럼 에 의한 GPC 분석 에 의해 측정 하 였 다 . 수성 분산 액 으로부터 제조 된 필름 을 투과 전자 현미경 ( TEM ) 및 주사 탐침 현미경 ( SPM , AFM ) 을 비롯 한 , 전자 현미경 에 의해 특성 화 하 였 다 .